(57)【要約】【課題】  金型の転写回数が増加しても、金型の白化を防止しつつ、得られる防汚性フィルムの防汚性を高められる防汚性フィルムの製造方法を提供する。【解決手段】  金型の表面上に離型処理剤を塗布し、金型の離型処理剤が塗布された表面に対する水の接触角を所定の範囲に調節するプロセスと、樹脂を基材の表面上に塗布するプロセスと、樹脂を間に挟んだ状態で、基材を金型の離型処理剤が塗布された表面に押し当て、樹脂層を形成するプロセスと、樹脂層を硬化させ、重合体層を形成するプロセスと、を含み、樹脂は、（メタ）アクリロイル基を有する所定のフッ素系オリゴマーと、（メタ）アクリロイル基を１分子当たり１個有するパーフルオロアルキル系モノマーと、を所定の割合で含有し、パーフルオロアルキル系モノマー中のフッ素原子濃度は所定の範囲である、防汚性フィルムの製造方法。【選択図】  図１Ａ
2020030313.tif 000002
【特許請求の範囲】
【請求項１】
基材と、前記基材の表面上に配置され、複数の凸部が可視光の波長以下のピッチで設けられる凹凸構造を表面に有する重合体層と、を備える防汚性フィルムの製造方法であって、
金型の表面上に離型処理剤を塗布し、前記金型の前記離型処理剤が塗布された表面に対する水の接触角を９０〜１５０°に調節するプロセス（１）と、
樹脂を前記基材の表面上に塗布するプロセス（２）と、
前記樹脂を間に挟んだ状態で、前記基材を前記金型の前記離型処理剤が塗布された表面に押し当て、前記凹凸構造を表面に有する樹脂層を形成するプロセス（３）と、
前記樹脂層を硬化させ、前記重合体層を形成するプロセス（４）と、を含み、
前記樹脂は、有効成分換算で、（メタ）アクリロイル基を有するフッ素系オリゴマーを２．５〜１２．５重量％、（メタ）アクリロイル基を１分子当たり１個有するパーフルオロアルキル系モノマーを２．５〜９重量％含有し、
前記フッ素系オリゴマーは、パーフルオロポリエーテル系オリゴマー及びパーフルオロアルキル系オリゴマーのうちの少なくとも一方を含み、
前記パーフルオロアルキル系モノマー中のフッ素原子濃度は、５０〜６０重量％であることを特徴とする防汚性フィルムの製造方法。
【請求項２】
前記プロセス（１）では、前記金型の前記離型処理剤が塗布された表面に対して、エキシマ紫外線を照射することを特徴とする請求項１に記載の防汚性フィルムの製造方法。
【請求項３】
前記プロセス（１）で前記金型の表面上に塗布される前記離型処理剤は、有効成分濃度が０．０００１〜０．００１重量％であることを特徴とする請求項１又は２に記載の防汚性フィルムの製造方法。
【請求項４】
前記プロセス（１）で前記金型の表面上に塗布される前記離型処理剤は、ＣＦ２基を１分子当たり３〜２５個有するシランカップリング剤であることを特徴とする請求項１〜３のいずれかに記載の防汚性フィルムの製造方法。
【請求項５】
前記樹脂は、有効成分換算で、前記フッ素系オリゴマーを５〜１０重量％含有することを特徴とする請求項１〜４のいずれかに記載の防汚性フィルムの製造方法。
【請求項６】
前記樹脂は、有効成分換算で、前記パーフルオロアルキル系モノマーを３〜７重量％含有することを特徴とする請求項１〜５のいずれかに記載の防汚性フィルムの製造方法。
【請求項７】
前記パーフルオロアルキル系モノマー中のフッ素原子濃度は、５２〜６０重量％であることを特徴とする請求項１〜６のいずれかに記載の防汚性フィルムの製造方法。
【請求項８】
前記樹脂は、単官能アミドモノマーを更に含有することを特徴とする請求項１〜７のいずれかに記載の防汚性フィルムの製造方法。
【請求項９】
前記重合体層の厚みは、５〜２０μｍであることを特徴とする請求項１〜８のいずれかに記載の防汚性フィルムの製造方法。
【請求項１０】
前記複数の凸部の平均ピッチは、１００〜４００ｎｍであることを特徴とする請求項１〜９のいずれかに記載の防汚性フィルムの製造方法。
【請求項１１】
前記複数の凸部の平均高さは、５０〜６００ｎｍであることを特徴とする請求項１〜１０のいずれかに記載の防汚性フィルムの製造方法。
【請求項１２】
前記複数の凸部の平均アスペクト比は、０．８〜１．５であることを特徴とする請求項１〜１１のいずれかに記載の防汚性フィルムの製造方法。
【発明の詳細な説明】
【技術分野】
【０００１】
本発明は、防汚性フィルムの製造方法に関する。
【背景技術】
【０００２】
反射防止性を有する光学フィルムは、種々検討されている（例えば、特許文献１参照）。特に、ナノメートルサイズの凹凸構造（ナノ構造）を有する光学フィルムは、優れた反射防止性を有することが知られている。このような凹凸構造によれば、空気層から基材にかけて屈折率が連続的に変化するために、反射光を劇的に減少させることができる。
【先行技術文献】
【特許文献】
【０００３】
【特許文献１】特開２０１８−５９０４７号公報
【発明の概要】
【発明が解決しようとする課題】
【０００４】
しかしながら、このような光学フィルムにおいては、優れた反射防止性を有する一方で、その表面の凹凸構造のために、指紋（皮脂）等の汚れが付着すると、付着した汚れが広がりやすく、更に、凸部間に入り込んだ汚れを拭き取ることが困難となることがあった。また、付着した汚れは、その反射率が光学フィルムの反射率と大きく異なるため、視認されやすかった。そのため、ナノメートルサイズの凹凸構造を表面に有し、汚れに対する拭き取り性（例えば、指紋拭き取り性）、すなわち、防汚性に優れた機能性フィルム（防汚性フィルム）が求められていた。
【０００５】
これに対して、本発明者らが検討したところ、光学フィルムの凹凸構造を構成する重合体層において、その構成成分としてフッ素系化合物を配合すれば、防汚性が高まることが分かった。
【０００６】
しかしながら、本発明者らが更に検討したところ、重合体層の凹凸構造を形成する際に金型を用いると、金型の転写回数の増加に伴って、フッ素系化合物が金型の表面に蓄積（移行）していき、金型が白化してしまうことが分かった。そして、このような状態で金型の転写回数が更に増加すると、金型の離型性が低下しやすくなり、結果的に、得られる防汚性フィルムの防汚性が低下しやすくなることが分かった。
【０００７】
以上のように、従来では、金型の転写回数が増加しても、金型の白化を防止しつつ、得られる防汚性フィルムの防汚性を高められる防汚性フィルムの製造方法を実現する、という課題があった。しかしながら、上記課題を解決する手段は見出されていなかった。例えば、上記特許文献１には、金型の転写回数の増加に伴う、金型の白化及び防汚性フィルムの防汚性の低下に関する記載はなく、上記課題を解決するものではなかった。
【０００８】
本発明は、上記現状に鑑みてなされたものであり、金型の転写回数が増加しても、金型の白化を防止しつつ、得られる防汚性フィルムの防汚性を高められる防汚性フィルムの製造方法を提供することを目的とするものである。
【課題を解決するための手段】
【０００９】
本発明の一態様は、基材と、上記基材の表面上に配置され、複数の凸部が可視光の波長以下のピッチで設けられる凹凸構造を表面に有する重合体層と、を備える防汚性フィルムの製造方法であって、金型の表面上に離型処理剤を塗布し、上記金型の上記離型処理剤が塗布された表面に対する水の接触角を９０〜１５０°に調節するプロセス（１）と、樹脂を上記基材の表面上に塗布するプロセス（２）と、上記樹脂を間に挟んだ状態で、上記基材を上記金型の上記離型処理剤が塗布された表面に押し当て、上記凹凸構造を表面に有する樹脂層を形成するプロセス（３）と、上記樹脂層を硬化させ、上記重合体層を形成するプロセス（４）と、を含み、上記樹脂は、有効成分換算で、（メタ）アクリロイル基を有するフッ素系オリゴマーを２．５〜１２．５重量％、（メタ）アクリロイル基を１分子当たり１個有するパーフルオロアルキル系モノマーを２．５〜９重量％含有し、上記フッ素系オリゴマーは、パーフルオロポリエーテル系オリゴマー及びパーフルオロアルキル系オリゴマーのうちの少なくとも一方を含み、上記パーフルオロアルキル系モノマー中のフッ素原子濃度は、５０〜６０重量％である、防汚性フィルムの製造方法であってもよい。
【発明の効果】
【００１０】
本発明によれば、金型の転写回数が増加しても、金型の白化を防止しつつ、得られる防汚性フィルムの防汚性を高められる防汚性フィルムの製造方法を提供することができる。
【図面の簡単な説明】
【００１１】
【図１Ａ】実施形態の防汚性フィルムの製造方法を説明するための断面模式図である。
【図１Ｂ】実施形態の防汚性フィルムの製造方法を説明するための断面模式図である。
【図１Ｃ】実施形態の防汚性フィルムの製造方法を説明するための断面模式図である。
【図１Ｄ】実施形態の防汚性フィルムの製造方法を説明するための断面模式図である。
【図１Ｅ】実施形態の防汚性フィルムの製造方法を説明するための断面模式図である。
【図２Ａ】実施形態の調節方法例１による効果を説明するための模式図である。
【図２Ｂ】実施形態の調節方法例１による効果を説明するための模式図である。
【図３Ａ】従来の金型の転写時に生じる離型性の低下を説明するための模式図である。
【図３Ｂ】従来の金型の転写時に生じる離型性の低下を説明するための模式図である。
【図３Ｃ】従来の金型の転写時に生じる離型性の低下を説明するための模式図である。
【図４】図１Ｅ中の重合体層を示す斜視模式図である。
【発明を実施するための形態】
【００１２】
以下に実施形態を掲げ、本発明について図面を参照して更に詳細に説明するが、本発明はこの実施形態のみに限定されるものではない。また、実施形態の構成は、本発明の要旨を逸脱しない範囲において適宜組み合わされてもよいし、変更されてもよい。
【００１３】
本明細書中、「Ｘ〜Ｙ」は、「Ｘ以上、Ｙ以下」を意味する。
【００１４】
［実施形態］
実施形態の防汚性フィルムの製造方法について、以下に説明する。図１Ａ、図１Ｂ、図１Ｃ、図１Ｄ、及び、図１Ｅは、実施形態の防汚性フィルムの製造方法を説明するための断面模式図である。
【００１５】
（Ａ）金型の表面処理（プロセス（１））
図１Ａに示すように、金型５の表面上に離型処理剤７を塗布し、金型５の離型処理剤７が塗布された表面に対する水の接触角を、９０〜１５０°、好ましくは１００〜１４０°に調節する。これにより、金型５の初期の離型性を意図的に低下させる。
【００１６】
離型処理剤７の塗布方法としては、例えば、スプレー方式、グラビア方式、スロットダイ方式、バーコート方式、ポッティング方式等で塗布する方法が挙げられる。
【００１７】
金型５の離型処理剤７が塗布された表面に対する水の接触角を調節する方法としては、例えば、以下の調節方法例１〜３が挙げられる。
【００１８】
（調節方法例１）
金型５の離型処理剤７が塗布された表面に対して、エキシマ紫外線を照射してもよい。これにより、金型５の表面に存在する離型処理剤７の余剰分を除去し、金型５の初期の離型性を意図的に低下させることができる。エキシマ紫外線の照射条件としては、例えば、照射強度、照射時間等が調節可能である。例えば、エキシマ紫外線を照射強度５０ｍＷ／ｃｍ２で照射する場合の照射時間は、好ましくは１０〜３５分である。
【００１９】
（調節方法例２）
金型５の表面上に塗布される離型処理剤７は、有効成分濃度が０．０００１〜０．００１重量％であってもよい。離型処理剤７中の有効成分濃度をこのように低くすることによっても、金型５の初期の離型性を意図的に低下させることができる。このように有効成分濃度が低い離型処理剤は、調節方法例１で用いられてもよい。
【００２０】
調節方法例１、２で用いられる離型処理剤７としては、例えば、フッ素系離型処理剤、シリコン系離型処理剤、リン酸エステル系離型処理剤、等が挙げられ、中でも、フッ素系離型処理剤が好ましい。フッ素系離型処理剤としては、パーフルオロポリエーテル系離型処理剤が好ましく用いられ、その公知例としては、ダイキン工業社製の「オプツール（登録商標）ＤＳＸ」、「オプツールＵＤ５０９」、「オプツールＡＥＳ４」、等が挙げられる。
【００２１】
（調節方法例３）
金型５の表面上に塗布される離型処理剤７は、ＣＦ２基を１分子当たり３〜２５個有するシランカップリング剤であってもよい。離型処理剤７として、フッ素鎖長がこのように短いシランカップリング剤を用いることによっても、金型５の初期の離型性を意図的に低下させることができる。
【００２２】
調節方法例３で用いられる離型処理剤７（シランカップリング剤）としては、例えば、１，１，２，２−テトラヒドロ−パーフルオロオクチルトリメトキシシラン（ＦＡＳ１３、１分子当たりのＣＦ２基の個数：６個）、１，１，２，２−テトラヒドロ−パーフルオロデシルトリメトキシシラン（ＦＡＳ１７、１分子当たりのＣＦ２基の個数：８個）、等が挙げられる。これらのシランカップリング剤（離型処理剤）は、調節方法例１、２で用いられてもよい。
【００２３】
（Ｂ）樹脂の塗布（プロセス（２））
図１Ｂに示すように、樹脂６を基材２の表面上に塗布する。
【００２４】
樹脂６の塗布方法としては、例えば、スプレー方式、グラビア方式、スロットダイ方式、バーコート方式等で塗布する方法が挙げられる。中でも、膜厚を均一にし、生産性を向上する観点から、グラビア方式又はスロットダイ方式で塗布する方法が好ましい。
【００２５】
樹脂６が溶剤を含有する場合、樹脂６の塗布後に、溶剤を除去する加熱処理（乾燥処理）を行ってもよい。この加熱処理は、溶剤の沸点以上の温度で行われることが好ましい。
【００２６】
上記（Ａ）と上記（Ｂ）とは、同じタイミングで行われてもよく、異なるタイミングで行われてもよい。
【００２７】
（Ｃ）樹脂層の形成（プロセス（３））
樹脂６を間に挟んだ状態で、基材２を金型５の離型処理剤７が塗布された表面に押し当てる。その結果、図１Ｃに示すように、凹凸構造を表面（基材２とは反対側の表面）に有する樹脂層８が形成される。
【００２８】
（Ｄ）重合体層の形成（プロセス（４））
樹脂層８を硬化させる。その結果、図１Ｄに示すように、重合体層３が形成される。
【００２９】
樹脂層８の硬化方法としては、例えば、活性エネルギー線の照射、加熱等による方法が挙げられる。本明細書中、「活性エネルギー線」は、紫外線、可視光線、赤外線、プラズマ、等を意味する。樹脂層８の硬化は、活性エネルギー線の照射によって行われることが好ましく、中でも、紫外線の照射によって行われることがより好ましい。活性エネルギー線の照射は、樹脂層８の基材２側から行われてもよく、樹脂層８の金型５側から行われてもよい。また、樹脂層８に対する活性エネルギー線の照射回数は、１回のみであってもよいし、複数回であってもよい。
【００３０】
上記（Ｃ）と上記（Ｄ）とは、同じタイミングで行われてもよく、異なるタイミングで行われてもよい。
【００３１】
（Ｅ）金型の剥離
図１Ｅに示すように、金型５を重合体層３から剥離する。その結果、防汚性フィルム１が完成する。
【００３２】
本明細書中、上記（Ｂ）〜（Ｅ）のような一連のプロセスを、「金型の転写」とも呼ぶ。本実施形態では、防汚性フィルム１を連続的に製造する場合、上記（Ａ）を少なくとも最初の段階（１回目の転写前）で１度行えばよく、その後、上記（Ｂ）〜（Ｅ）を繰り返せばよい。例えば、（Ａ）、（Ｂ）、（Ｃ）、（Ｄ）、（Ｅ）、（Ｂ）、（Ｃ）、（Ｄ）、（Ｅ）、（Ｂ）、（Ｃ）、（Ｄ）、（Ｅ）、・・・、の順のように、２回目以降の転写時に上記（Ａ）を都度行わなくてもよい。また、（Ａ）、（Ｂ）、（Ｃ）、（Ｄ）、（Ｅ）、（Ｂ）、（Ｃ）、（Ｄ）、（Ｅ）、（Ａ）、（Ｂ）、（Ｃ）、（Ｄ）、（Ｅ）、・・・、の順のように、２回目以降の転写時（この例では、３回目の転写時）に上記（Ａ）を適宜行ってもよい。このような金型の転写において、例えば、基材２をロール状にすれば、上記（Ｂ）〜（Ｅ）を連続的かつ効率的に行うことができる。
【００３３】
本実施形態では、上記（Ａ）のように、金型５の初期の離型性を意図的に低下させているが、この作用効果について、上述した調節方法例１の場合を例示して説明する。
【００３４】
図２Ａ及び図２Ｂは、実施形態の調節方法例１による効果を説明するための模式図である。金型５の離型処理剤７が塗布された表面に対してエキシマ紫外線を照射すると、図２Ａに示すように、離型処理剤７中のフッ素含有モノマー２０が適度に残存する状態（余剰分が除去された状態）が得られる。ここで、フッ素含有モノマー２０においては、エキシマ紫外線の照射によって、金型５との結合部分以外にダメージが及び、ダメージ部分２１が生じることがある。このような状態の金型５を用いて樹脂６への転写を行うと、図２Ｂに示すように、樹脂６中のフッ素系化合物２２がフッ素含有モノマー２０に引き寄せられ、ダメージ部分２１がフッ素系化合物２２によって修復される。すなわち、金型５の転写時に、フッ素系化合物２２が離型処理剤７の代わりに金型５に補充されると見なされ、金型５の離型性が長期間維持されることになる。なお、フッ素含有モノマー２０の余剰分は少なくとも最初の段階（１回目の転写前）で予め除去されているため、金型５の転写時にフッ素系化合物２２がフッ素含有モノマー２０に引き寄せられたとしても、金型５の表面に蓄積（移行）し過ぎることはなく、結果的に、金型５の白化が防止される。
【００３５】
以上のように、調節方法例１では、金型５の白化を防止しつつ、金型５の離型性を長期間維持し、得られる防汚性フィルム１の防汚性を高めるために、金型５の初期の離型性を意図的に低下させているが、その離型性の指標として水の接触角が用いられている。具体的には、金型５の離型処理剤７が塗布された表面に対する水の接触角は、少なくとも最初の段階（１回目の転写前）で、９０〜１５０°、好ましくは１００〜１４０°に調節されている。水の接触角が９０°よりも小さい場合、金型５の初期の離型性が低くなり過ぎてしまい、得られる防汚性フィルム１の防汚性が低下する。水の接触角が１５０°よりも大きい場合、金型５の初期の離型性が高くなり過ぎてしまい、金型５の転写回数が増加すると、金型５が白化する。
【００３６】
上述した調節方法例２、３の場合であっても、金型５の初期の離型性を意図的に低下させることができるが、離型処理剤７の表面のみに影響を及ぼしやすく（金型５との結合部分には影響を及ぼしにくく）、水の接触角を調節しやすい観点からは、調節方法例１が好ましい。
【００３７】
一方、従来の金型の転写時には、金型５が白化し、離型性が低下してしまう。図３Ａ、図３Ｂ、及び、図３Ｃは、従来の金型の転写時に生じる離型性の低下を説明するための模式図である。従来では、金型５の表面上に離型処理剤７を塗布すると、図３Ａに示すように、離型処理剤７中のフッ素含有モノマーの余剰分２３が存在することになる。フッ素含有モノマーの余剰分２３については、例えば、フッ素系溶剤によるウェット洗浄（リンス処理）で除去しようとしても、完全に除去することができない。また、従来では、金型５の離型性を本実施形態のように意図的に低下させることはなく、金型５の離型処理剤７が塗布された表面に対する水の接触角は、通常、最初の段階（１回目の転写前）で１５０°よりも高くなる。このような状態の金型５を用いて樹脂６への転写を繰り返し行うと、図３Ｂに示すように、樹脂６中のフッ素系化合物２２がフッ素含有モノマーの余剰分２３（フッ素含有モノマー２０）に引き寄せられて蓄積し、結果的に、金型５が白化してしまう。そして、このような状態で金型５の転写回数が更に増加すると、図３Ｃに示すように、フッ素系化合物２２が蓄積して凝集した部分を起点として、離型処理剤７（フッ素含有モノマー２０及びその余剰分２３）が剥離し、結果的に、離型性が低下してしまう。
【００３８】
次に、本実施形態の製造方法によって製造される防汚性フィルムについて、以下に説明する。図１Ｅに示すように、防汚性フィルム１は、基材２と、基材２の表面上に配置される重合体層３と、を有している。
【００３９】
重合体層３は、複数の凸部（突起）４が可視光の波長（７８０ｎｍ）以下のピッチ（隣接する凸部４の頂点間の距離）Ｐで設けられる凹凸構造、すなわち、モスアイ構造（蛾の目状の構造）を表面に有している。よって、防汚性フィルム１は、モスアイ構造による優れた反射防止性（低反射性）を示すことができる。
【００４０】
重合体層３の厚みＴは、樹脂６に配合されるフッ素系化合物中のフッ素原子を重合体層３の表面（基材２とは反対側の表面）に高濃度で偏在させる観点から、小さいことが好ましい。具体的には、重合体層３の厚みＴは、好ましくは５〜２０μｍ、より好ましくは８〜１２μｍである。
【００４１】
複数の凸部４の形状としては、例えば、柱状の下部と半球状の上部とによって構成される形状（釣鐘状）、錐体状（コーン状、円錐状）等の、先端に向かって細くなる形状（テーパー形状）が挙げられる。図１Ｅ中、隣接する凸部４の間隙の底辺は傾斜した形状となっているが、傾斜せずに水平な形状であってもよい。
【００４２】
複数の凸部４の平均ピッチは、モアレ、虹ムラ等の光学現象の発生を充分に防止する観点から、好ましくは１００〜４００ｎｍ、より好ましくは１００〜２００ｎｍである。複数の凸部４の平均ピッチは、具体的には、走査型電子顕微鏡で撮影された平面写真の１μｍ角の領域内における、すべての隣接する凸部のピッチ（図１Ｅ中のＰ）の平均値を指す。
【００４３】
複数の凸部４の平均高さは、後述する複数の凸部４の好ましい平均アスペクト比と両立させる観点から、好ましくは５０〜６００ｎｍ、より好ましくは１００〜３００ｎｍである。複数の凸部４の平均高さは、具体的には、走査型電子顕微鏡で撮影された断面写真における、連続して並んだ１０個の凸部の高さ（図１Ｅ中のＨ）の平均値を指す。但し、１０個の凸部を選択する際は、欠損や変形した部分（測定用試料を準備する際に変形させてしまった部分等）がある凸部を除く。
【００４４】
複数の凸部４の平均アスペクト比は、好ましくは０．８〜１．５、より好ましくは１．０〜１．３である。複数の凸部４の平均アスペクト比が０．８よりも小さい場合、モアレ、虹ムラ等の光学現象の発生を充分に防止することができず、優れた反射防止性が得られないことがある。複数の凸部４の平均アスペクト比が１．５よりも大きい場合、凹凸構造の加工性が低下し、スティッキングが発生したり、凹凸構造を形成する際の転写具合が悪化したりする（金型５が詰まったり、巻き付いてしまう、等）ことがある。複数の凸部４の平均アスペクト比は、上述した複数の凸部４の平均高さと平均ピッチとの比（高さ／ピッチ）を指す。
【００４５】
複数の凸部４は、ランダムに配置されていても、周期的（規則的）に配置されていてもよい。複数の凸部４が周期的に配置されている場合、その周期性に起因する不要な回折光が発生することがあるため、複数の凸部４は、図４に示すようにランダムに配置されていることが好ましい。図４は、図１Ｅ中の重合体層を示す斜視模式図である。
【００４６】
防汚性の観点から、重合体層３の表面（基材２とは反対側の表面）に対して、水の接触角は１２０°以上、ヘキサデカンの接触角は３０°以上であることが好ましく、水の接触角は１４０°以上、ヘキサデカンの接触角は７０°以上であることがより好ましく、水の接触角は１５０°以上、ヘキサデカンの接触角は９０°以上であることが更に好ましい。
【００４７】
防汚性フィルム１の用途は、その優れた防汚性を活用するものであれば特に限定されず、例えば、反射防止フィルム等の光学フィルム用途であってもよい。このような反射防止フィルムは、表示装置の内部又は外部に取り付けられることで、視認性の向上に寄与する。
【００４８】
防汚性フィルム１の防汚性は、重合体層３の表面（基材２とは反対側の表面）に付着した汚れが容易に除去可能なことを意味していてもよく、重合体層３の表面（基材２とは反対側の表面）に汚れが付着しにくいことを意味していてもよい。また、防汚性フィルム１によれば、モスアイ構造による効果で、平坦面等の通常の表面を有する従来の防汚性フィルム（例えば、フッ素含有フィルム）よりも高い防汚性が得られる。
【００４９】
続いて、防汚性フィルム１を製造する際に用いられる各部材について、以下に説明する。
【００５０】
＜基材＞
基材２の材料としては、例えば、トリアセチルセルロース（ＴＡＣ）、ポリエチレンテレフタレート（ＰＥＴ）、メチルメタクリレート（ＭＭＡ）等の樹脂が挙げられる。基材２は、上記材料に加えて、可塑剤等の添加剤を適宜含んでいてもよい。
【００５１】
基材２の表面（重合体層３側の表面）には易接着処理（例えば、プライマー処理）が施されていてもよく、例えば、易接着処理が施されたトリアセチルセルロースフィルムを用いることができる。また、基材２の表面（重合体層３側の表面）にはケン化処理が施されていてもよく、例えば、ケン化処理が施されたトリアセチルセルロースフィルムを用いることができる。
【００５２】
防汚性フィルム１が液晶表示装置等の偏光板を備える表示装置に取り付けられるものである場合、基材２は、偏光板の一部を構成するものであってもよい。
【００５３】
基材２の厚みは、透明性及び加工性を確保する観点から、好ましくは５０〜１００μｍである。
【００５４】
＜金型＞
金型５としては、例えば、下記の方法で作製されるものを用いることができる。まず、金型５の材料となるアルミニウムを、支持基材の表面上にスパッタリング法によって成膜する。次に、成膜されたアルミニウムの層に対して、陽極酸化及びエッチングを交互に繰り返すことによって、モスアイ構造の雌型（金型５）を作製することができる。この際、陽極酸化を行う時間、及び、エッチングを行う時間を調節することによって、金型５の凹凸構造を変化させることができる。
【００５５】
支持基材の材料としては、例えば、ガラス；ステンレス、ニッケル等の金属；ポリプロピレン、ポリメチルペンテン、環状オレフィン系高分子（代表的には、ノルボルネン系樹脂等である、日本ゼオン社製の「ゼオノア（登録商標）」、ＪＳＲ社製の「アートン（登録商標）」）等のポリオレフィン系樹脂；ポリカーボネート樹脂；ポリエチレンテレフタレート、ポリエチレンナフタレート、トリアセチルセルロース等の樹脂、等が挙げられる。また、支持基材の表面上にアルミニウムを成膜したものの代わりに、アルミニウム製の基材を用いてもよい。
【００５６】
金型５の形状としては、例えば、平板状、ロール状等が挙げられる。
【００５７】
＜離型処理剤＞
離型処理剤７は、金型５の表面の離型処理を目的として用いられるものである。離型処理剤７によれば、金型５の離型性（例えば、撥水性）が高まり、金型５を重合体層３から容易に剥離することができる。また、金型５の表面自由エネルギーが低くなるため、基材２を金型５に押し当てる際（上記（Ｃ））に、樹脂６に配合されるフッ素系化合物中のフッ素原子を樹脂層８の表面（基材２とは反対側の表面）に均一に分布させることができる。更に、樹脂層８を硬化させる前に、フッ素原子が樹脂層８の表面（基材２とは反対側の表面）から離れてしまうことを防止することができる。その結果、防汚性フィルム１において、フッ素原子を重合体層３の表面（基材２とは反対側の表面）に均一に分布させることができる。本実施形態によれば、金型５の転写回数が増加しても、金型５の離型性の低下が抑制されるため、フッ素原子が重合体層３の表面（基材２とは反対側の表面）に偏在し続け、防汚性フィルム１の防汚性が長期間維持される。
【００５８】
離型処理剤７の厚みＴ１は、好ましくは１〜１０ｎｍ、より好ましくは３〜５ｎｍである。離型処理剤７の厚みＴ１が１ｎｍよりも小さい場合、金型５の離型性が低くなり過ぎることがある。離型処理剤７の厚みＴ１が１０ｎｍよりも大きい場合、金型５の離型性が高くなり過ぎることがあり、金型５の転写回数が増加すると、金型５が白化することがある。
【００５９】
＜樹脂＞
樹脂６は、フッ素系化合物として、（メタ）アクリロイル基を有するフッ素系オリゴマー（Ｒ）と、（メタ）アクリロイル基を１分子当たり１個有するパーフルオロアルキル系モノマー（Ｓ）と、を含有している。本明細書中、「（メタ）アクリロイル基」は、アクリロイル基又はメタクリロイル基を意味する。
【００６０】
（フッ素系オリゴマー（Ｒ））
フッ素系オリゴマー（Ｒ）は、（メタ）アクリロイル基を有しており、例えば、フッ素含有炭化水素鎖の末端に（メタ）アクリロイル基が配置される構造を有している。フッ素系オリゴマー（Ｒ）において、（メタ）アクリロイル基は、光、熱等の外部エネルギーによって他の成分と反応する重合性官能基として機能する。
【００６１】
樹脂６にフッ素系オリゴマー（Ｒ）が配合されていることによって、フッ素含有炭化水素鎖由来のフッ素原子が重合体層３の表面（基材２とは反対側の表面）に偏在し、重合体層３の表面自由エネルギーが低くなるため、防汚性フィルム１の防汚性が高まる。一方、（メタ）アクリロイル基を有さないフッ素系オリゴマーによれば、樹脂６中で架橋することがないために、防汚性フィルム１の防汚性が長期間維持されない。
【００６２】
樹脂６は、有効成分換算で、フッ素系オリゴマー（Ｒ）を２．５〜１２．５重量％、好ましくは５〜１０重量％含有している。樹脂６中のフッ素系オリゴマー（Ｒ）の含有率が有効成分換算で２．５重量％よりも低い場合、重合体層３の表面（基材２とは反対側の表面）に偏在するフッ素原子の量が少なくなり、防汚性フィルム１の防汚性が低下する。樹脂６中のフッ素系オリゴマー（Ｒ）の含有率が有効成分換算で１２．５重量％よりも高い場合、樹脂６中の他の成分との相溶性が低下し、結果的に、防汚性フィルム１（重合体層３）の透明性が低下する（白化する）。樹脂６が複数種のフッ素系オリゴマー（Ｒ）を含有する場合、複数種のフッ素系オリゴマー（Ｒ）の含有率の合計が有効成分換算で２．５〜１２．５重量％であればよい。本明細書中、樹脂の「有効成分」は、硬化後に重合体層の構成成分となるものであり、硬化反応（重合反応）に寄与しない成分（例えば、溶剤）を除いたものを意味する。
【００６３】
フッ素系オリゴマー（Ｒ）は、パーフルオロポリエーテル系オリゴマー（Ｒ１）及びパーフルオロアルキル系オリゴマー（Ｒ２）のうちの少なくとも一方を含んでいる。本明細書中、「パーフルオロポリエーテル系オリゴマー」は、パーフルオロポリエーテル基を有するフッ素系オリゴマーを意味する。本明細書中、「パーフルオロアルキル系オリゴマー」は、パーフルオロアルキル基を有するフッ素系オリゴマーを意味する。特に、フッ素系オリゴマー（Ｒ）としてパーフルオロポリエーテル系オリゴマー（Ｒ１）が配合されていると、その動きやすさに起因して、重合体層３の表面（基材２とは反対側の表面）の滑り性が高まりやすく、結果的に、耐擦性が高まりやすい。
【００６４】
パーフルオロポリエーテル系オリゴマー（Ｒ１）の公知例としては、ソルベイ社製の「フォンブリン（登録商標）ＭＴ７０」、「フルオロリンク（登録商標）ＡＤ１７００」、「フルオロリンクＭＤ７００」、信越化学工業社製の「ＫＹ−１２０３Ｅ」、「ＫＹ−１２１１」、「ＫＹ−１２０７」、ダイキン工業社製の「オプツールＤＡＣ−ＨＰ」、等が挙げられる。
【００６５】
パーフルオロアルキル系オリゴマー（Ｒ２）の公知例としては、ＤＩＣ社製の「メガファック（登録商標）ＲＳ−９０」、「メガファックＲＳ−７５」、「メガファックＲＳ−７６−ＮＳ」、ダイセル・オルネクス社製の「ＥＢＥＣＲＹＬ（登録商標）８１１０」、ネオス社製の「フタージェント（登録商標）６０１ＡＤＨ２」、等が挙げられる。
【００６６】
（パーフルオロアルキル系モノマー（Ｓ））
パーフルオロアルキル系モノマー（Ｓ）は、（メタ）アクリロイル基を１分子当たり１個有している。本明細書中、「パーフルオロアルキル系モノマー」は、パーフルオロアルキル基を有するフッ素系モノマーを意味する。パーフルオロアルキル系モノマー（Ｓ）において、（メタ）アクリロイル基は、光、熱等の外部エネルギーによって他の成分と反応する重合性官能基として機能する。
【００６７】
樹脂６にパーフルオロアルキル系モノマー（Ｓ）が配合されていることによって、フッ素原子が重合体層３の表面（基材２とは反対側の表面）に偏在し、重合体層３の表面自由エネルギーが低くなるため、防汚性フィルム１の防汚性が高まる。また、パーフルオロアルキル系モノマー（Ｓ）は、分子量が小さいために、重合体層３の表面（基材２とは反対側の表面）に偏在（移行）しやすく、配合量が少なくても防汚性フィルム１の防汚性が高まりやすい。一方、（メタ）アクリロイル基を１分子当たり２個以上有するパーフルオロアルキル系モノマーによれば、分子量が大きくなるために、樹脂６中の他の成分との相溶性が低下し、結果的に、防汚性フィルム１（重合体層３）の透明性が低下する（白化する）。更に、（メタ）アクリロイル基を１分子当たり２個以上有するパーフルオロアルキル系モノマーは、重合体層３中で主骨格又は分岐部を構成し、架橋構造に取り込まれやすくなるため、パーフルオロアルキル系モノマー（Ｓ）と比較して、重合体層３の表面（基材２とは反対側の表面）に偏在しにくくなる。
【００６８】
パーフルオロアルキル系モノマー（Ｓ）中のフッ素原子濃度は、５０〜６０重量％、好ましくは５２〜６０重量％である。パーフルオロアルキル系モノマー（Ｓ）中のフッ素原子濃度が５０重量％よりも低い場合、重合体層３の表面（基材２とは反対側の表面）に偏在するフッ素原子の量が少なくなり、防汚性フィルム１の防汚性が低下する。パーフルオロアルキル系モノマー（Ｓ）中のフッ素原子濃度が６０重量％よりも高い場合、重合体層３が軟らかくなるために耐擦性が低下し、また、樹脂６中の他の成分との相溶性が低下するために防汚性フィルム１（重合体層３）の透明性が低下する（白化する）。
【００６９】
樹脂６は、有効成分換算で、パーフルオロアルキル系モノマー（Ｓ）を２．５〜９重量％、好ましくは３〜７重量％含有している。樹脂６中のパーフルオロアルキル系モノマー（Ｓ）の含有率が有効成分換算で２．５重量％よりも低い場合、重合体層３の表面（基材２とは反対側の表面）に偏在するフッ素原子の量が少なくなり、防汚性フィルム１の防汚性が低下する。樹脂６中のパーフルオロアルキル系モノマー（Ｓ）の含有率が有効成分換算で９重量％よりも高い場合、樹脂６中の他の成分との相溶性が低下し、結果的に、防汚性フィルム１（重合体層３）の透明性が低下する（白化する）。樹脂６が複数種のパーフルオロアルキル系モノマー（Ｓ）を含有する場合、複数種のパーフルオロアルキル系モノマー（Ｓ）の含有率の合計が有効成分換算で２．５〜９重量％であればよい。
【００７０】
パーフルオロアルキル系モノマー（Ｓ）としては、２−（パーフルオロヘキシル）エチルアクリレート、２−（パーフルオロブチル）エチルアクリレート、２−（パーフルオロヘキシル）エチルメタクリレート、２−（パーフルオロブチル）エチルメタクリレート、１Ｈ，１Ｈ，５Ｈ−オクタフルオロペンチルアクリレート、１Ｈ，１Ｈ，５Ｈ−オクタフルオロペンチルメタクリレート、等が挙げられる。
【００７１】
２−（パーフルオロヘキシル）エチルアクリレートの公知例としては、ユニマテック社製の「ＣＨＥＭＩＮＯＸ（登録商標）  ＦＡＡＣ−６」等が挙げられる。２−（パーフルオロブチル）エチルアクリレートの公知例としては、ユニマテック社製の「ＣＨＥＭＩＮＯＸ  ＦＡＡＣ−４」等が挙げられる。２−（パーフルオロヘキシル）エチルメタクリレートの公知例としては、ユニマテック社製の「ＣＨＥＭＩＮＯＸ  ＦＡＭＡＣ−６」等が挙げられる。２−（パーフルオロブチル）エチルメタクリレートの公知例としては、ユニマテック社製の「ＣＨＥＭＩＮＯＸ  ＦＡＭＡＣ−４」等が挙げられる。１Ｈ，１Ｈ，５Ｈ−オクタフルオロペンチルアクリレートの公知例としては、大阪有機化学工業社製の「ビスコート８Ｆ」等が挙げられる。１Ｈ，１Ｈ，５Ｈ−オクタフルオロペンチルメタクリレートの公知例としては、大阪有機化学工業社製の「ビスコート８ＦＭ」等が挙げられる。
【００７２】
本実施形態では、フッ素系化合物として、フッ素系オリゴマー（Ｒ）とパーフルオロアルキル系モノマー（Ｓ）とを併用しているため、フッ素原子が重合体層３の表面（基材２とは反対側の表面）により多く偏在し、防汚性フィルム１の防汚性がより高まる。
【００７３】
樹脂６は、単官能アミドモノマーを更に含有していてもよい。本明細書中、「単官能アミドモノマー」は、アミド基を有し、かつ、アクリロイル基を１分子当たり１個有するモノマーを意味する。樹脂６に単官能アミドモノマーが配合されていると、フッ素系化合物との相溶性が高まるため、フッ素系化合物中のフッ素原子が重合体層３の表面（基材２とは反対側の表面）に偏在しやすくなり、防汚性フィルム１の防汚性がより高まる。また、樹脂層８の硬化収縮が抑制され、基材２との凝集力が高まるため、重合体層３と基材２との密着性が高まる。
【００７４】
樹脂６は、有効成分換算で、単官能アミドモノマーを、好ましくは１〜１５重量％、より好ましくは５〜１０重量％含有していてもよい。樹脂６中の単官能アミドモノマーの含有率が有効成分換算で１重量％よりも低い場合、重合体層３と基材２との密着性が充分に高まらないことがある。樹脂６中の単官能アミドモノマーの含有率が有効成分換算で１５重量％よりも高い場合、重合体層３の架橋密度が高まらず、結果的に、耐擦性が低下することがある。樹脂６が複数種の単官能アミドモノマーを含有する場合、複数種の単官能アミドモノマーの含有率の合計が有効成分換算で上記範囲内であることが好ましい。
【００７５】
単官能アミドモノマーとしては、例えば、Ｎ−アクリロイルモルホリン、Ｎ，Ｎ−ジメチルアクリルアミド、Ｎ，Ｎ−ジエチルアクリルアミド、Ｎ−（２−ヒドロキシエチル）アクリルアミド、ダイアセトンアクリルアミド、Ｎ−ｎ−ブトキシメチルアクリルアミド、等が挙げられる。
【００７６】
Ｎ−アクリロイルモルホリンの公知例としては、ＫＪケミカルズ社製の「ＡＣＭＯ（登録商標）」等が挙げられる。Ｎ，Ｎ−ジメチルアクリルアミドの公知例としては、ＫＪケミカルズ社製の「ＤＭＡＡ（登録商標）」等が挙げられる。Ｎ，Ｎ−ジエチルアクリルアミドの公知例としては、ＫＪケミカルズ社製の「ＤＥＡＡ（登録商標）」等が挙げられる。Ｎ−（２−ヒドロキシエチル）アクリルアミドの公知例としては、ＫＪケミカルズ社製の「ＨＥＡＡ（登録商標）」等が挙げられる。ダイアセトンアクリルアミドの公知例としては、日本化成社製の「ＤＡＡＭ（登録商標）」等が挙げられる。Ｎ−ｎ−ブトキシメチルアクリルアミドの公知例としては、ＭＲＣユニテック社製の「ＮＢＭＡ」等が挙げられる。
【００７７】
樹脂６は、多官能アクリレートを更に含有していてもよい。本明細書中、「多官能アクリレート」は、アクリロイル基を１分子当たり２個以上有するアクリレートを意味する。樹脂６に多官能アクリレートが配合されていると、重合体層３の架橋密度が高まり、適度な弾性（硬度）が付与されるため、耐擦性が高まる。
【００７８】
多官能アクリレートは、エチレンオキサイド基を有する多官能アクリレートを少なくとも一種含むことが好ましい。これにより、重合体層３による適度な弾性（硬度）が付与されるため、耐擦性がより高まる。
【００７９】
樹脂６は、有効成分換算で、多官能アクリレートを、好ましくは５０〜９４重量％、より好ましくは６０〜９０重量％含有していてもよい。樹脂６中の多官能アクリレートの含有率が有効成分換算で５０重量％よりも低い場合、重合体層３が硬くなり、結果的に、耐擦性が低下することがある。樹脂６中の多官能アクリレートの含有率が有効成分換算で９４重量％よりも高い場合、重合体層３の架橋密度が高まらず、結果的に、耐擦性が低下することがある。樹脂６が複数種の多官能アクリレートを含有する場合、複数種の多官能アクリレートの含有率の合計が有効成分換算で上記範囲内であることが好ましい。
【００８０】
多官能アクリレートとしては、例えば、ポリエチレングリコール（２００）ジアクリレート、トリメチロールプロパントリアクリレート、等が挙げられる。
【００８１】
ポリエチレングリコール（２００）ジアクリレートの公知例としては、ＭＩＷＯＮ社製の「ＭＩＲＡＭＥＲ（登録商標）  Ｍ２８２」等が挙げられる。トリメチロールプロパントリアクリレートの公知例としては、ＭＩＷＯＮ社製の「ＭＩＲＡＭＥＲ  Ｍ３００」等が挙げられる。
【００８２】
樹脂６は、重合開始剤を更に含有していてもよい。樹脂６に重合開始剤が配合されていると、樹脂層８の硬化性が高まる。
【００８３】
重合開始剤としては、例えば、光重合開始剤、熱重合開始剤等が挙げられ、中でも、光重合開始剤が好ましい。光重合開始剤は、活性エネルギー線に対して活性である重合開始剤である。
【００８４】
光重合開始剤としては、例えば、ラジカル重合開始剤、アニオン重合開始剤、カチオン重合開始剤、等が挙げられる。このような光重合開始剤としては、例えば、ｐ−ｔｅｒｔ−ブチルトリクロロアセトフェノン、２，２’−ジエトキシアセトフェノン、２−ヒドロキシ−２−メチル−１−フェニルプロパン−１−オン等のアセトフェノン類；ベンゾフェノン、４，４’−ビスジメチルアミノベンゾフェノン、２−クロロチオキサントン、２−メチルチオキサントン、２−エチルチオキサントン、２−イソプロピルチオキサントン等のケトン類；ベンゾイン、ベンゾインメチルエーテル、ベンゾインイソプロピルエーテル、ベンゾインイソブチルエーテル等のベンゾインエーテル類；ベンジルジメチルケタール、ヒドロキシシクロヘキシルフェニルケトン等のベンジルケタール類；２，４，６−トリメチルベンゾイル−ジフェニル−フォスフィンオキサイド、ビス（２，４，６−トリメチルベンゾイル）−フェニルフォスフィンオキサイド等のアシルフォスフィンオキサイド類；１−ヒドロキシ−シクロヘキシル−フェニル−ケトン等のアルキルフェノン類、等が挙げられる。
【００８５】
２，４，６−トリメチルベンゾイル−ジフェニル−フォスフィンオキサイドの公知例としては、ＩＧＭ  Ｒｅｓｉｎｓ社製の「ＬＵＣＩＲＩＮ（登録商標）  ＴＰＯ」、「ＩＲＧＡＣＵＲＥ（登録商標）  ＴＰＯ」、等が挙げられる。ビス（２，４，６−トリメチルベンゾイル）−フェニルフォスフィンオキサイドの公知例としては、ＩＧＭ  Ｒｅｓｉｎｓ社製の「ＩＲＧＡＣＵＲＥ  ８１９」等が挙げられる。１−ヒドロキシ−シクロヘキシル−フェニル−ケトンの公知例としては、ＩＧＭ  Ｒｅｓｉｎｓ社製の「ＩＲＧＡＣＵＲＥ  １８４」等が挙げられる。
【００８６】
樹脂６は、溶剤を更に含有していてもよい。この場合、溶剤は、樹脂６の各成分中に有効成分とともに含有されていてもよく、各成分とは独立して含有されていてもよい。
【００８７】
溶剤としては、例えば、アルコール（炭素数１〜１０：例えば、メタノール、エタノール、ｎ−又はｉ−プロパノール、ｎ−、ｓｅｃ−、又は、ｔ−ブタノール、ベンジルアルコール、オクタノール等）、ケトン（炭素数３〜８：例えば、アセトン、メチルエチルケトン、メチルイソブチルケトン、ジイソブチルケトン、ジブチルケトン、シクロヘキサノン等）、エステル又はエーテルエステル（炭素数４〜１０：例えば、酢酸エチル、酢酸ブチル、乳酸エチル等）、γ−ブチロラクトン、エチレングリコールモノメチルアセテート、プロピレングリコールモノメチルアセテート、エーテル（炭素数４〜１０：例えば、ＥＧモノメチルエーテル（メチルセロソロブ）、ＥＧモノエチルエーテル（エチルセロソロブ）、ジエチレングリコールモノブチルエーテル（ブチルセロソロブ）、プロピレングリコールモノメチルエーテル等）、芳香族炭化水素（炭素数６〜１０：例えば、ベンゼン、トルエン、キシレン等）、アミド（炭素数３〜１０：例えば、ジメチルホルムアミド、ジメチルアセトアミド、Ｎ−メチルピロリドン等）、ハロゲン化炭化水素（炭素数１〜２：例えば、メチレンジクロライド、エチレンジクロライド等）、石油系溶剤（例えば、石油エーテル、石油ナフサ等）、等が挙げられる。
【００８８】
樹脂６の厚みＴ２は、好ましくは５〜４５μｍ、より好ましくは７〜３５μｍである。樹脂６の厚みＴ２が５μｍよりも小さい場合、重合体層３（樹脂層８）中のフッ素原子の量が少なくなり、防汚性フィルム１の防汚性が低下することがある。樹脂６の厚みＴ２が４５μｍよりも大きい場合、重合体層３（樹脂層８）の物性バランスが崩れ、結果的に、耐擦性が低下することがある。
【００８９】
樹脂６の粘度は、２５℃において、好ましくは３０ｃＰよりも低い。樹脂６の粘度が３０ｃＰ以上である場合、樹脂６中のフッ素系化合物の流動性が低下し、フッ素原子が重合体層３の表面（基材２とは反対側の表面）に偏在しにくくなることがある。
【００９０】
［実施例及び比較例］
以下に、実施例及び比較例を挙げて本発明をより詳細に説明するが、本発明はこれらの例によって限定されるものではない。
【００９１】
実施例及び比較例において、防汚性フィルムを製造するために用いた材料は以下の通りである。
【００９２】
＜基材＞
富士フイルム社製の「ＴＡＣ−ＴＤ８０Ｕ」を用い、その厚みは８０μｍであった。
【００９３】
＜金型＞
下記の方法で作製したものを用いた。まず、金型の材料となるアルミニウムを、１０ｃｍ角のガラス基板上にスパッタリング法によって成膜した。成膜されたアルミニウムの層の厚みは、１．０μｍであった。次に、成膜されたアルミニウムの層に対して、陽極酸化及びエッチングを交互に繰り返すことによって、多数の微小な穴（隣り合う穴（凹部）の底点間の距離が可視光の波長以下）が設けられた陽極酸化層を形成した。具体的には、陽極酸化、エッチング、陽極酸化、エッチング、陽極酸化、エッチング、陽極酸化、エッチング、及び、陽極酸化を順に行う（陽極酸化：５回、エッチング：４回）ことによって、アルミニウムの層の内部に向かって細くなる形状（テーパー形状）を有する微小な穴（凹部）を多数形成し、その結果、凹凸構造を有する金型が得られた。陽極酸化は、シュウ酸（濃度：０．０３重量％）を用いて、液温５℃、印加電圧８０Ｖの条件下で行った。１回の陽極酸化を行う時間は、２５秒とした。エッチングは、リン酸（濃度：１ｍｏｌ／ｌ）を用いて、液温３０℃の条件下で行った。１回のエッチングを行う時間は、２５分とした。金型を走査型電子顕微鏡で観察したところ、凹部の深さは２９０ｎｍであった。
【００９４】
＜離型処理剤＞
各離型処理剤の略称は、下記の通りである。
・「Ｘ１」
ダイキン工業社製の「オプツールＤＳＸ」
有効成分濃度：０．１重量％
・「Ｘ２」
ダイキン工業社製の「オプツールＤＳＸ」
有効成分濃度：０．００１重量％
・「Ｘ３」
１，１，２，２−テトラヒドロ−パーフルオロオクチルトリメトキシシラン（ＦＡＳ１３）
１分子当たりのＣＦ２基の個数：６個
有効成分濃度：９８重量％よりも高い
【００９５】
金型の表面処理としては、以下のように、表面処理Ｍ１〜Ｍ８が行われた。
【００９６】
（表面処理Ｍ１）
金型の表面上に離型処理剤Ｘ１を塗布した。離型処理剤Ｘ１の厚みは、５ｎｍであった。その後、金型の離型処理剤Ｘ１が塗布された表面に対して、エキシマ紫外線を照射強度５０ｍＷ／ｃｍ２で１０分間照射した。
【００９７】
（表面処理Ｍ２）
エキシマ紫外線の照射時間を２５分間としたこと以外、表面処理Ｍ１と同様であった。
【００９８】
（表面処理Ｍ３）
エキシマ紫外線の照射強度を１５ｍＷ／ｃｍ２としたこと以外、表面処理Ｍ２と同様であった。
【００９９】
（表面処理Ｍ４）
エキシマ紫外線の照射時間を３５分間としたこと以外、表面処理Ｍ１と同様であった。
【０１００】
（表面処理Ｍ５）
金型の表面上に離型処理剤Ｘ２を塗布した。離型処理剤Ｘ２の厚みは、５ｎｍであった。
【０１０１】
（表面処理Ｍ６）
金型の表面上に離型処理剤Ｘ３を塗布した。離型処理剤Ｘ３の厚みは、２ｎｍであった。
【０１０２】
（表面処理Ｍ７）
エキシマ紫外線の照射を行わなかったこと以外、表面処理Ｍ１と同様であった。
【０１０３】
（表面処理Ｍ８）
エキシマ紫外線の照射時間を６０分間としたこと以外、表面処理Ｍ１と同様であった。
【０１０４】
＜樹脂＞
表１〜６に示すような組成（有効成分量）の樹脂Ａ１〜Ａ２４を用いた。各成分の略称は、以下の通りである。
【０１０５】
（パーフルオロポリエーテル系オリゴマー（Ｒ１））
・「ＭＴ７０」
ソルベイ社製の「フォンブリンＭＴ７０」
有効成分濃度：８０重量％
・「１２０３Ｅ」
信越化学工業社製の「ＫＹ−１２０３Ｅ」
有効成分濃度：２０重量％
【０１０６】
（パーフルオロアルキル系オリゴマー（Ｒ２））
・「ＲＳ−９０」
ＤＩＣ社製の「メガファックＲＳ−９０」
有効成分濃度：１０重量％
・「Ｅ８１１０」
ダイセル・オルネクス社製の「ＥＢＥＣＲＹＬ８１１０」
有効成分濃度：約５０重量％
【０１０７】
（パーフルオロアルキル系モノマー（Ｓ））
・「ＦＡＡＣ−６」
ユニマテック社製の「ＣＨＥＭＩＮＯＸ  ＦＡＡＣ−６」
有効成分濃度：１００重量％
フッ素原子濃度：５９．１重量％
・「ＦＡＡＣ−４」
ユニマテック社製の「ＣＨＥＭＩＮＯＸ  ＦＡＡＣ−４」
有効成分濃度：１００重量％
フッ素原子濃度：５３．７重量％
・「Ｖ８ＦＭ」
大阪有機化学工業社製の「ビスコート８ＦＭ」
有効成分濃度：１００重量％
フッ素原子濃度：５０．７重量％
【０１０８】
（パーフルオロアルキル系モノマー（Ｓ）以外のパーフルオロアルキル系モノマー）
・「Ｖ４Ｆ」
大阪有機化学工業社製の「ビスコート４Ｆ」
有効成分濃度：１００重量％
フッ素原子濃度：４０．９重量％
・「Ｃ１０Ａ」
Ｅｘｆｌｕｏｒ社製の「Ｃ１０ＡＣＲＹ」
有効成分濃度：１００重量％
フッ素原子濃度：６５．２重量％
【０１０９】
（単官能アミドモノマー）
・「ＡＣ」
ＫＪケミカルズ社製の「ＡＣＭＯ」
有効成分濃度：１００重量％
【０１１０】
（多官能アクリレート）
・「Ｍ２８２」
ＭＩＷＯＮ社製の「ＭＩＲＡＭＥＲ  Ｍ２８２」
有効成分濃度：１００重量％
エチレンオキサイド基の個数：１分子当たり４個
・「Ｍ３００」
ＭＩＷＯＮ社製の「ＭＩＲＡＭＥＲ  Ｍ３００」
有効成分濃度：１００重量％
エチレンオキサイド基の個数：０個
【０１１１】
（重合開始剤）
・「ＴＰＯ」
ＩＧＭ  Ｒｅｓｉｎｓ社製の「ＩＲＧＡＣＵＲＥ  ＴＰＯ」
有効成分濃度：１００重量％
【０１１２】
【表１】
2020030313.tif 000003
【０１１３】
【表２】
2020030313.tif 000004
【０１１４】
【表３】
2020030313.tif 000005
【０１１５】
【表４】
2020030313.tif 000006
【０１１６】
【表５】
2020030313.tif 000007
【０１１７】
【表６】
2020030313.tif 000008
【０１１８】
樹脂Ａ１〜Ａ２４中の各成分の含有率（有効成分換算）を、表７〜１２に示す。
【０１１９】
【表７】
2020030313.tif 000009
【０１２０】
【表８】
2020030313.tif 000010
【０１２１】
【表９】
2020030313.tif 000011
【０１２２】
【表１０】
2020030313.tif 000012
【０１２３】
【表１１】
2020030313.tif 000013
【０１２４】
【表１２】
2020030313.tif 000014
【０１２５】
＜実施例１＞
実施例１の防汚性フィルムを、以下の方法によって製造した。
【０１２６】
（Ａ）金型の表面処理
金型に対して、表面処理Ｍ１を行った。
【０１２７】
（Ｂ）樹脂の塗布
樹脂Ａ１を基材の表面上に塗布した。樹脂Ａ１の厚みは、３５μｍであった。
【０１２８】
（Ｃ）樹脂層の形成
樹脂Ａ１を間に挟んだ状態で、基材を金型の表面（表面処理Ｍ１が行われた表面）に押し当てた。その結果、凹凸構造を表面（基材とは反対側の表面）に有する樹脂層が形成された。
【０１２９】
（Ｄ）重合体層の形成
樹脂層に対して、基材側から紫外線（照射量：１Ｊ／ｃｍ２）を照射して硬化させた。その結果、重合体層が形成された。
【０１３０】
（Ｅ）金型の剥離
金型を重合体層から剥離した。その結果、防汚性フィルムが完成した。重合体層の厚みは、１２μｍであった。
【０１３１】
防汚性フィルムの表面仕様は、下記の通りであった。
凸部の形状：釣鐘状
凸部の平均ピッチ：２００ｎｍ
凸部の平均高さ：２００ｎｍ
凸部の平均アスペクト比：１．０
【０１３２】
防汚性フィルムの表面仕様の評価は、日立ハイテクノロジーズ社製の走査型電子顕微鏡「Ｓ−４７００」を用いて行われた。なお、評価時には、メイワフォーシス社製のオスミウムコーター「Ｎｅｏｃ−ＳＴ」を用いて、重合体層の表面（基材とは反対側の表面）上に富士フイルム和光純薬社製の酸化オスミウムＶＩＩＩ（厚み：５ｎｍ）が塗布されていた。
【０１３３】
その後、金型の転写（上記（Ｂ）〜（Ｅ）の一連のプロセス）を５００回繰り返した。以下では、金型の転写回数が１回目である場合を「仕様１」、金型の転写回数が２００回目である場合を「仕様２」、金型の転写回数が５００回目である場合を「仕様３」、と呼ぶ。つまり、１回目の金型の転写で得られた防汚性フィルムを「仕様１の防汚性フィルム」、２００回目の金型の転写で得られた防汚性フィルムを「仕様２の防汚性フィルム」、５００回目の金型の転写で得られた防汚性フィルムを「仕様３の防汚性フィルム」、と呼ぶ。
【０１３４】
＜実施例２〜１９、及び、比較例１〜１３＞
表１３〜１９に示すような製造条件に変更したこと以外、実施例１と同様にして、各例の防汚性フィルムを製造した。
【０１３５】
［評価］
各例について、以下の評価を行った。結果を、表１３〜１９に示す。
【０１３６】
＜初期の離型性＞
初期の離型性としては、金型の撥水性を評価した。
【０１３７】
（撥水性）
１回目の転写前の金型について、表面に対して水（約１０μｌの液滴）を滴下し、滴下から１秒後の接触角（静的接触角）を測定した。なお、表１３〜１９中の「着滴せず」とは、接触角が非常に大きく（例えば、１６０°以上）、撥水性が非常に高い状態を示す。
【０１３８】
接触角としては、協和界面科学社製のポータブル接触角計「ＰＣＡ−１」を用いて、θ／２法（θ／２＝ａｒｃｔａｎ（ｈ／ｒ）、θ：接触角、ｒ：液滴の半径、ｈ：液滴の高さ）で測定された、３箇所の接触角の平均値を示した。ここで、１箇所目の測定点としては、金型の中央部分を選択し、２箇所目及び３箇所目の測定点としては、１箇所目の測定点から２０ｍｍ以上離れ、かつ、１箇所目の測定点に対して互いに点対称な位置にある２点を選択した。
【０１３９】
＜透明性＞
透明性としては、樹脂の透明性を評価した。
【０１４０】
（樹脂の透明性）
樹脂を透明な試験管に入れ、その状態を照度１００ｌｘ（蛍光灯）の環境下で目視観察した。判定基準は、下記の通りとした。
○：透明又はごくわずかに白濁していた。
△：わずかに白濁しているが、１日間放置した後であっても沈降物は見られなかった。
×：白濁しており、１日間放置した後に沈降物が見られた。
ここで、樹脂の透明性が高いほど、樹脂中の各成分の相溶性が高いと判断した。
【０１４１】
＜反射防止性＞
反射防止性としては、防汚性フィルムの反射率を測定した。
【０１４２】
（反射率）
まず、仕様１〜３の防汚性フィルムの各々に対して、基材の重合体層とは反対側の表面に、光学粘着層を介して、三菱レイヨン社製の黒色のアクリル板「アクリライト（登録商標）ＥＸ−５０２」を貼り付けた。そして、各仕様の防汚性フィルムについて、重合体層の表面（基材とは反対側の表面）に対して極角５°の方位からＣ光源の光を照射し、入射角５°における反射率（正反射率、単位：％）を測定した。反射率の測定は、日本分光社製の分光光度計「Ｖ−５６０」を用い、２５０〜８５０ｎｍの波長領域で行った。本評価では、波長７５０ｎｍにおける反射率（視感反射率：Ｙ値）を反射防止性の評価指標とした。判定基準は、下記の通りとした。
◎：「反射率」≦０．１
○：０．１＜「反射率」≦０．３
△：０．３＜「反射率」≦０．５
×：「反射率」＞０．５
ここで、判定が◎、○、又は、△である場合を、反射防止性が優れていると判断した。
【０１４３】
＜防汚性＞
防汚性としては、防汚性フィルムの撥水性、撥油性、及び、指紋拭き取り性を評価した。
【０１４４】
（撥水性）
仕様１〜３の防汚性フィルムの各々について、重合体層の表面（基材とは反対側の表面）に対して水（約１０μｌの液滴）を滴下し、滴下から１秒後の接触角（静的接触角）を測定した。なお、表１３〜１９中の「着滴せず」とは、接触角が非常に大きく（例えば、１６０°以上）、撥水性が非常に高い状態を示す。
【０１４５】
（撥油性）
仕様１〜３の防汚性フィルムの各々について、重合体層の表面（基材とは反対側の表面）に対してヘキサデカン（約１０μｌの液滴）を滴下し、滴下から１秒後の接触角（静的接触角）を測定した。
【０１４６】
接触角としては、協和界面科学社製のポータブル接触角計「ＰＣＡ−１」を用いて、θ／２法（θ／２＝ａｒｃｔａｎ（ｈ／ｒ）、θ：接触角、ｒ：液滴の半径、ｈ：液滴の高さ）で測定された、３箇所の接触角の平均値を示した。ここで、１箇所目の測定点としては、防汚性フィルムの中央部分を選択し、２箇所目及び３箇所目の測定点としては、１箇所目の測定点から２０ｍｍ以上離れ、かつ、１箇所目の測定点に対して互いに点対称な位置にある２点を選択した。
【０１４７】
（指紋拭き取り性）
まず、仕様１〜３の防汚性フィルムの各々に対して、基材の重合体層とは反対側の表面に、光学粘着層を介して、三菱レイヨン社製の黒色のアクリル板「アクリライトＥＸ−５０２」を貼り付けた。次に、指紋を想定したものとして、伊勢久社製の人工汚染液を、旭化成せんい社製の「ベンコット（登録商標）Ｓ−２」に０．１ｍｌ浸み込ませてから、ゴム手袋を着用した指に付着させた。そして、各仕様の防汚性フィルムに対して、重合体層の表面（基材とは反対側の表面）に指で人工汚染液を付着させてから１０分後、旭化成せんい社製の「ベンコットＳ−２」で１０往復擦り、人工汚染液が拭き取れるかどうかを、照度１００ｌｘ（蛍光灯）の環境下で目視観察した。判定基準は、下記の通りとした。
○：人工汚染液が完全に拭き取れ、拭き残りが見えなかった。
△：人工汚染液は目立たないが、蛍光灯を映り込ませると拭き残りがわずかに見えた。
×：人工汚染液が全く拭き取れなかった。
ここで、判定が○又は△である場合を、指紋拭き取り性が優れていると判断した。
【０１４８】
【表１３】
2020030313.tif 000015
【０１４９】
【表１４】
2020030313.tif 000016
【０１５０】
【表１５】
2020030313.tif 000017
【０１５１】
【表１６】
2020030313.tif 000018
【０１５２】
【表１７】
2020030313.tif 000019
【０１５３】
【表１８】
2020030313.tif 000020
【０１５４】
【表１９】
2020030313.tif 000021
【０１５５】
表１３〜１６に示すように、実施例１〜１９では、金型の転写回数が増加しても、防汚性に優れた防汚性フィルムを製造することができた。また、実施例１〜１９では、金型の転写回数が増加しても、反射防止性に優れた防汚性フィルムを製造することができた。
【０１５６】
一方、表１７〜１９に示すように、比較例１〜１３では、金型の転写回数が増加すると、防汚性に優れた防汚性フィルムを製造することができなかった。
【０１５７】
比較例１では、金型の表面処理が行われず、初期の離型性（水の接触角）が低過ぎたため、防汚性フィルムの防汚性が仕様１の段階で低かった。また、金型の転写回数が増加すると、５回目の金型の転写時に、金型が重合体層から剥離されにくくなり、防汚性フィルムの製造が困難となったため、その後の評価を中止した。
【０１５８】
比較例２では、金型の初期の離型性（水の接触角）が高過ぎたため、金型の転写回数が増加すると、仕様２の段階で金型が白化した（反射防止性が低下した）。そのため、その後の評価を中止した。
【０１５９】
比較例３では、金型の初期の離型性（水の接触角）が低過ぎたため、金型の転写回数が増加すると、防汚性フィルムの防汚性が低下した。
【０１６０】
比較例４では、フッ素系化合物が樹脂に配合されていなかったため、防汚性フィルムの防汚性が仕様１の段階で低かった。また、金型の転写回数が増加すると、２５回目の金型の転写時に、金型が重合体層から剥離されにくくなり、防汚性フィルムの製造が困難となったため、その後の評価を中止した。
【０１６１】
比較例５では、フッ素系化合物としてフッ素系オリゴマー（Ｒ）（パーフルオロポリエーテル系オリゴマー（Ｒ１））のみが樹脂に配合されていたため、防汚性フィルムの防汚性が高まりにくく、金型の転写回数が増加すると、防汚性フィルムの防汚性が低下した。
【０１６２】
比較例６では、フッ素系化合物としてフッ素系オリゴマー（Ｒ）（パーフルオロアルキル系オリゴマー（Ｒ２））のみが樹脂に配合されていたため、防汚性フィルムの防汚性が高まりにくく、金型の転写回数が増加すると、防汚性フィルムの防汚性が低下した。
【０１６３】
比較例７では、フッ素系化合物としてパーフルオロアルキル系モノマー（Ｓ）のみが樹脂に配合されていたため、防汚性フィルムの防汚性が高まりにくく、金型の転写回数が増加すると、防汚性フィルムの防汚性が低下した。
【０１６４】
比較例８では、樹脂に配合されたパーフルオロアルキル系モノマー（Ｓ）中のフッ素原子濃度が５０重量％よりも低かったため、金型の転写回数が増加すると、防汚性フィルムの防汚性が低下した。
【０１６５】
比較例９では、樹脂に配合されたパーフルオロアルキル系モノマー（Ｓ）中のフッ素原子濃度が６０重量％よりも高かったため、樹脂中の他の成分との相溶性が低下し、防汚性フィルムが仕様１の段階で白化した（反射防止性が低下した）。そのため、その後の評価を中止した。
【０１６６】
比較例１０では、樹脂中のフッ素系オリゴマー（Ｒ）（パーフルオロポリエーテル系オリゴマー（Ｒ１））の含有率が有効成分換算で１２．５重量％よりも高かったため、樹脂中の他の成分との相溶性が低下し、防汚性フィルムが仕様１の段階で白化した（反射防止性が低下した）。そのため、その後の評価を中止した。
【０１６７】
比較例１１では、樹脂中のフッ素系オリゴマー（Ｒ）（パーフルオロポリエーテル系オリゴマー（Ｒ１））の含有率が有効成分換算で２．５重量％よりも低かったため、金型の転写回数が増加すると、防汚性フィルムの防汚性が低下した。
【０１６８】
比較例１２では、樹脂中のパーフルオロアルキル系モノマー（Ｓ）の含有率が有効成分換算で９重量％よりも高かったため、樹脂中の他の成分との相溶性が低下し、防汚性フィルムが仕様１の段階で白化した（反射防止性が低下した）。そのため、その後の評価を中止した。
【０１６９】
比較例１３では、樹脂中のパーフルオロアルキル系モノマー（Ｓ）の含有率が有効成分換算で２．５重量％よりも低かったため、金型の転写回数が増加すると、防汚性フィルムの防汚性が低下した。
【０１７０】
［付記］
本発明の一態様は、基材と、上記基材の表面上に配置され、複数の凸部が可視光の波長以下のピッチで設けられる凹凸構造を表面に有する重合体層と、を備える防汚性フィルムの製造方法であって、金型の表面上に離型処理剤を塗布し、上記金型の上記離型処理剤が塗布された表面に対する水の接触角を９０〜１５０°に調節するプロセス（１）と、樹脂を上記基材の表面上に塗布するプロセス（２）と、上記樹脂を間に挟んだ状態で、上記基材を上記金型の上記離型処理剤が塗布された表面に押し当て、上記凹凸構造を表面に有する樹脂層を形成するプロセス（３）と、上記樹脂層を硬化させ、上記重合体層を形成するプロセス（４）と、を含み、上記樹脂は、有効成分換算で、（メタ）アクリロイル基を有するフッ素系オリゴマーを２．５〜１２．５重量％、（メタ）アクリロイル基を１分子当たり１個有するパーフルオロアルキル系モノマーを２．５〜９重量％含有し、上記フッ素系オリゴマーは、パーフルオロポリエーテル系オリゴマー及びパーフルオロアルキル系オリゴマーのうちの少なくとも一方を含み、上記パーフルオロアルキル系モノマー中のフッ素原子濃度は、５０〜６０重量％である、防汚性フィルムの製造方法であってもよい。本態様によれば、金型の転写回数が増加しても、防汚性に優れた防汚性フィルムを製造することができる。
【０１７１】
上記プロセス（１）では、上記金型の上記離型処理剤が塗布された表面に対して、エキシマ紫外線を照射してもよい。これにより、上記プロセス（１）において、上記金型の初期の離型性を意図的に低下させることができる。
【０１７２】
上記プロセス（１）で上記金型の表面上に塗布される上記離型処理剤は、有効成分濃度が０．０００１〜０．００１重量％であってもよい。これにより、上記プロセス（１）において、上記金型の初期の離型性を意図的に低下させることができる。
【０１７３】
上記プロセス（１）で上記金型の表面上に塗布される上記離型処理剤は、ＣＦ２基を１分子当たり３〜２５個有するシランカップリング剤であってもよい。これにより、上記プロセス（１）において、上記金型の初期の離型性を意図的に低下させることができる。
【０１７４】
上記樹脂は、有効成分換算で、上記フッ素系オリゴマーを５〜１０重量％含有していてもよい。これにより、上記防汚性フィルムの防汚性がより高まる。更に、上記樹脂中の他の成分との相溶性が高まるため、結果的に、上記防汚性フィルム（上記重合体層）の透明性がより高まる。
【０１７５】
上記樹脂は、有効成分換算で、上記パーフルオロアルキル系モノマーを３〜７重量％含有していてもよい。これにより、上記防汚性フィルムの防汚性がより高まる。更に、上記樹脂中の他の成分との相溶性が高まるため、結果的に、上記防汚性フィルム（上記重合体層）の透明性がより高まる。
【０１７６】
上記パーフルオロアルキル系モノマー中のフッ素原子濃度は、５２〜６０重量％であってもよい。これにより、上記防汚性フィルムの防汚性がより高まる。
【０１７７】
上記樹脂は、単官能アミドモノマーを更に含有していてもよい。これにより、上記フッ素系オリゴマー及び上記パーフルオロアルキル系モノマーを含むフッ素系化合物との相溶性が高まるため、フッ素系化合物中のフッ素原子が上記重合体層の表面（上記基材とは反対側の表面）に偏在しやすくなり、上記防汚性フィルムの防汚性がより高まる。また、上記樹脂層の硬化収縮が抑制され、上記基材との凝集力が高まるため、上記重合体層と上記基材との密着性が高まる。
【０１７８】
上記重合体層の厚みは、５〜２０μｍであってもよい。これにより、上記フッ素系オリゴマー及び上記パーフルオロアルキル系モノマーを含むフッ素系化合物中のフッ素原子が、上記重合体層の表面（上記基材とは反対側の表面）により高濃度で偏在する。
【０１７９】
上記複数の凸部の平均ピッチは、１００〜４００ｎｍであってもよい。これにより、モアレ、虹ムラ等の光学現象の発生が充分に防止される。
【０１８０】
上記複数の凸部の平均高さは、５０〜６００ｎｍであってもよい。これにより、上記複数の凸部の好ましい平均アスペクト比と両立させることができる。
【０１８１】
上記複数の凸部の平均アスペクト比は、０．８〜１．５であってもよい。これにより、モアレ、虹ムラ等の光学現象の発生が充分に防止され、優れた反射防止性を実現することができる。更に、上記凹凸構造の加工性の低下による、スティッキングの発生、及び、上記凹凸構造を形成する際の転写具合の悪化が充分に防止される。
【符号の説明】
【０１８２】
１：防汚性フィルム
２：基材
３：重合体層
４：凸部
５：金型
６：樹脂
７：離型処理剤
８：樹脂層
２０：フッ素含有モノマー
２１：ダメージ部分
２２：フッ素系化合物
２３：フッ素含有モノマーの余剰分
Ｐ：凸部のピッチ
Ｈ：凸部の高さ
Ｔ：重合体層の厚み
Ｔ１：離型処理剤の厚み
Ｔ２：樹脂の厚み
【図１Ａ】
2020030313.tif 000022
【図１Ｂ】
2020030313.tif 000023
【図１Ｃ】
2020030313.tif 000024
【図１Ｄ】
2020030313.tif 000025
【図１Ｅ】
2020030313.tif 000026
【図２Ａ】
2020030313.tif 000027
【図２Ｂ】
2020030313.tif 000028
【図３Ａ】
2020030313.tif 000029
【図３Ｂ】
2020030313.tif 000030
【図３Ｃ】
2020030313.tif 000031
【図４】
2020030313.tif 000032